(57)【特許請求の範囲】
【請求項１】
建築物の表面に第１の吹き付け材を吹き付けて下吹き層を形成する工程と、前記下吹き層の上に帯状の虫喰い模様形成用部材を貼り付ける工程と、前記虫喰い模様形成用部材が貼り付けられた前記下吹き層の上にさらに第２の吹き付け材を吹き付けて上吹き層を形成する工程と、前記虫喰い模様形成用部材を除去する工程と、前記第２の吹き付け材を、前記虫喰い模様形成用部材を除去した後に形成される穴の延びる方向にほぼ沿って移動させることにより、前記上吹き層の上面を均す工程とを備えた建築物の吹き付け塗装方法。
【請求項２】
前記虫喰い模様形成用部材が蛇行した帯状に形成されている請求項１に記載の建築物の吹き付け塗装方法。
【請求項３】
前記虫喰い模様形成用部材の幅が場所によって異なる請求項１又は２に記載の建築物の吹き付け塗装方法。
【請求項４】
前記第１の吹き付け材を前記建築物の表面に満遍なく吹き付ける請求項１〜３のいずれかに記載の建築物の吹き付け塗装方法。
【請求項５】
前記第２の吹き付け材を大きな玉状でランダムに吹き付ける請求項１〜４のいずれかに記載の建築物の吹き付け塗装方法。
【請求項６】
前記虫喰い模様形成用部材を除去した後、第３の吹き付け材を前記上吹き層の表面に満遍なく吹き付けて第２の上吹き層を形成する工程をさらに備えた請求項５に記載の建築物の吹き付け塗装方法。
【請求項７】
均された前記上吹き層の上面を研磨する工程をさらに備えた請求項１〜６のいずれかに記載の建築物の吹き付け塗装方法。
【請求項８】
前記第１の吹き付け材の色と前記第２の吹き付け材の色とを異ならせる請求項１〜５に記載の建築物の吹き付け塗装方法。
【請求項９】
前記第２の吹き付け材の色と前記第３の吹き付け材の色とがほぼ同一である請求項６に記載の建築物の吹き付け塗装方法。
【請求項１０】
前記第１の吹き付け材の色として暗色を用い、前記第２の吹き付け材の色として明色を用いる請求項１〜５に記載の建築物の吹き付け塗装方法。
【発明の詳細な説明】
【０００１】
【発明の属する技術分野】
本発明は、自然石、特に大理石と同様の美観を有する建築物用壁装材を得るための建築物の吹き付け塗装方法に関する。さらに詳細には、大理石特有の『虫喰い模様（虫喰い穴）』の立体的な陰影感を容易に実現することのできる建築物の吹き付け塗装方法に関する。
【０００２】
【従来の技術】
従来、建築物の外壁等の仕上げとして、その美観と耐候性から、天然の石がよく用いられている。例えば、大理石をそのまま壁や柱に使用するか、薄い板状にして外壁等に張り付ける方法がある。ここで、『建築物』には、構築された物だけでなく、ブロック、パネル、ボード等の建築物に使用する建材も含まれる。また、張付けなどで所定の模様のものを配置する場合を除き、特に断らない限り、建築物の表面に流動性を有する材料を用いて模様等を付する作業を『塗装』又は『塗布』という。
【０００３】
建築物の外壁等の表面に模様等を付する方法としては、例えば、リシン系（骨材が含まれる配合）及び塗料系の材料を、コテ塗り法、ローラー塗装法、吹き付け塗装法等によって塗布する方法がある。コテ塗り法は、コテを用いて材料を建築物の表面に移して延ばす方法である。ローラー塗装法は、ローラーやコテを用いて材料を建築物の表面に移し、ローラーによって延ばす方法である。これらは手作業によって行われるため、大きな模様を付することはできるが、厚塗りや大面積の塗装には適していない。吹き付け塗装法は、圧縮空気の力を利用してスプレーガンから材料を噴出して塗装する方法である。ここで、リシン系の材料を用いた塗装法においては、材料が天然石、セラミック、焼成骨材等の粒状材料と、合成樹脂エマルジョンと、塗料等からなるため、ある程度までの厚塗りが可能となる。
【０００４】
以下に、大理石調の建築物用壁装材を得るための従来の建築物の吹き付け塗装方法について説明する。図８は従来技術における建築物の吹き付け塗装方法を示す概略工程図である。
【０００５】
まず、図８（ａ）に示すように、建築物の外壁等５０の上に、金ゴテを用いて樹脂モルタルを塗布する。次いで、その上にエアースプレーを用いてシーラーを吹き付ける。これにより、建築物の外壁等５０の上にプライマー層５１が形成される。
【０００６】
次に、図８（ｂ）に示すように、プライマー層５１の上に、所定の色に調合され、かつ、水で希釈された吹き付け材を満遍なく吹き付けて、下吹き層５３を形成する。
【０００７】
次に、図８（ｃ）に示すように、下吹き層５３が完全に乾燥した後、下吹き層５３の上に、下吹き層５３と同じ色に調合された吹き付け材を希釈せずにそのまま用い、大きな玉状でランダムに吹き付けて、上吹き層５４を形成する。この場合、上吹き層５４は大きな玉状でランダムに吹き付けられるので、上吹き層５４の所々に下吹き層５３が露出した箇所５５が存在した状態となる。
【０００８】
次に、図８（ｄ）に示すように、上吹き層５４を形成した後すぐに、その上から水を霧吹きし、ステンレス製の金ゴテを用いて、上吹き層５４を形成する吹き付け材を一方方向に移動させることにより、上吹き層５４の上面を均す。
【０００９】
最後に、上吹き層５４が完全に乾燥した後、アクリル−シリコン系塗料を用いてトップコートを２回施す。これにより、大理石調の建築物用壁装材が得られる。
【００１０】
【発明が解決しようとする課題】
しかし、上記のような従来の吹き付け塗装方法には、以下のような問題点があった。
【００１１】
すなわち、上吹き層５４は大きな玉状でランダムに吹き付けられ、上吹き層５４の所々に下吹き層５３が露出した箇所５５を存在させることができるため、上吹き層５４を形成する吹き付け材を一方方向に移動させることによって上吹き層５４の上面を均す際に、大理石が有する虫喰い模様５６を形成することは可能であるが、上記のようにして形成される虫喰い模様は天然の大理石が有する虫喰い模様と比較してそのサイズが小さく、また、天然の大理石が有する虫喰い模様に近い立体的な陰影感を出して、自然石を彷彿とさせるには至っていない。
【００１２】
本発明者等は、かかる点に鑑み、天然の大理石により近い建築物用壁装材を実現すべく鋭意研究を重ね、本発明をするに至った。
【００１３】
本発明は、従来技術における前記課題を解決するためになされたものであり、大理石特有の『虫喰い模様（虫喰い穴）』の立体的な陰影感を容易に実現し、天然の大理石と同様の美観を有する建築物用壁装材を得ることのできる建築物の吹き付け塗装方法を提供することを目的とする。
【００１４】
【課題を解決するための手段】
前記目的を達成するため、本発明に係る建築物の吹き付け塗装方法は、建築物の表面に第１の吹き付け材を吹き付けて下吹き層を形成する工程と、前記下吹き層の上に帯状の虫喰い模様形成用部材を貼り付ける工程と、前記虫喰い模様形成用部材が貼り付けられた前記下吹き層の上にさらに第２の吹き付け材を吹き付けて上吹き層を形成する工程と、前記虫喰い模様形成用部材を除去する工程と、前記第２の吹き付け材を、前記虫喰い模様形成用部材を除去した後に形成される穴の延びる方向にほぼ沿って移動させることにより、前記上吹き層の上面を均す工程とを備えたことを特徴とする。
【００１５】
この建築物の吹き付け塗装方法によれば、虫喰い模様形成用部材を除去した後に形成される穴の周りの吹き付け材が前記穴の延びる方向にほぼ沿って引き延ばされ、一部は穴に垂れ下がり、大理石特有の虫喰い模様（虫喰い穴）を形成することができる。ここで、虫喰い模様形成用部材は帯状であるため、天然の大理石とほぼ同じサイズの虫喰い模様を形成することができる。
【００１６】
また、前記本発明の建築物の吹き付け塗装方法においては、前記虫喰い模様形成用部材が蛇行した帯状に形成されているのが好ましい。この好ましい例によれば、虫喰い模様形成用部材を除去した後に形成される穴の周りの吹き付け材が前記穴の延びる方向に沿って引き延ばされる際に、一部の吹き付け材が前記穴の中に落ち込むと共に、前記穴の周縁の一部が削り取られる。このため、虫喰い模様（虫喰い穴）の立体的な陰影感を容易に実現し、天然の大理石と同様の美観を有する建築物用壁装材を得ることができる。
【００１７】
また、前記本発明の建築物の吹き付け塗装方法においては、前記虫喰い模様形成用部材の幅が場所によって異なるのが好ましい。この好ましい例によれば、より自然な虫喰い模様を形成することが可能となる。
【００１８】
また、前記本発明の建築物の吹き付け塗装方法においては、前記第１の吹き付け材を前記建築物の表面に満遍なく吹き付けるのが好ましい。
【００１９】
また、前記本発明の建築物の吹き付け塗装方法においては、前記第２の吹き付け材を大きな玉状でランダムに吹き付けるのが好ましい。この好ましい例によれば、上吹き層の所々に下吹き層が露出した箇所を存在させることができるので、これによっても小さい虫食い模様（虫喰い穴）を形成することができる。すなわち、虫喰い模様形成用部材を用いることによって大きい虫食い模様（虫喰い穴）を形成することができ、また、大きな玉状でランダムに吹き付けられた第１の上吹き層によって上記『大きい虫食い模様（虫喰い穴）』の周りに『小さい虫食い模様（虫喰い穴）』を点在させることができるので、天然の大理石に酷似した建築物用壁装材を得ることが可能となる。また、この場合には、前記虫喰い模様形成用部材を除去した後、第３の吹き付け材を前記上吹き層の表面に満遍なく吹き付けて第２の上吹き層を形成する工程をさらに備えているのが好ましい。この好ましい例によれば、天然の大理石の表面に見られる細かいあや（肌理）を醸し出すことができる。また、この場合には、前記第２の吹き付け材の色と前記第３の吹き付け材の色とがほぼ同一であるのが好ましい。
【００２０】
また、前記本発明の建築物の吹き付け塗装方法においては、均された前記上吹き層の上面を研磨する工程をさらに備えているのが好ましい。この好ましい例によれば、上吹き層の平面形状部分（虫喰い模様部分を除いた箇所）のエッジを鋭利（シャープ）な状態にもっていくことができる。その結果、上吹き層の平面形状部分と虫喰い模様部分との境目を明瞭にすることができるので、塗装した建築物を遠方から見た場合でも、虫喰い模様をはっきりと識別させることができるようになる
また、前記本発明の建築物の吹き付け塗装方法においては、前記第１の吹き付け材の色と前記第２の吹き付け材の色とを異ならせるのが好ましい。この好ましい例によれば、虫喰い模様をさらに鮮明に識別させることができる。
【００２１】
また、前記本発明の建築物の吹き付け塗装方法においては、前記第１の吹き付け材の色として暗色を用い、前記第２の吹き付け材の色として明色を用いるのが好ましい。この好ましい例によれば、虫喰い模様をくっきりと浮き立たせることができる。
【００２２】
【発明の実施の形態】
以下、実施の形態を用いて本発明をさらに具体的に説明する。
【００２３】
吹き付け材としては、次の成分に調合したものを用いた。すなわち、
（１）セラミックス                              ６１．６０重量部
（２）アクリルエマルジョン（固形分５０％）      ２５．２０重量部
（３）増粘剤（ヒドロキシメチルセルロース）      １１．３５重量部
（４）ｐＨ調整剤（アンモニア水）                  ０．１７重量部
（５）消泡剤（アルコール系）                      ０．０３重量部
（６）造膜助剤（アルコール系）                    ０．３９重量部
（７）水                                          １．２６重量部
ここで、造膜助剤とは、エマルジョンの透明造膜の温度を下げるためのものである。また、合成樹脂としては、アクリルエマルジョンのほかに、その他のエマルジョン系や、エポキシ系、ウレタン系のものを使用することもできる。
【００２４】
骨材としては、粘土に適当な色を有する顔料、例えば酸化鉄、酸化亜鉛等を混合し、約１４００℃の温度で焼成してセラミックスとし、それを粉砕したものを使用した。
【００２５】
骨材の粒度分布としては、建築物用壁装材の強度や美観から、次のようなものを採用した。すなわち、
0003935772.tif 000002
以下に、上記のように調合された吹き付け材を建築物の外壁等に吹き付けて大理石調の建築物用壁装材を得る方法について説明する。図１、図２は本発明に係る建築物の吹き付け塗装方法の一実施の形態を示す工程図、図３（ａ）は大理石特有の『虫喰い模様（虫喰い穴）』の立体的な陰影感を実現するために本塗装方法で使用される虫喰い模様形成用部材を示す平面図、図３（ｂ）はそのＩ−Ｉ断面図、図４は本塗装方法に使用する装置を示す概略構成図である。
【００２６】
図３（ａ）、（ｂ）に示すように、虫喰い模様形成用部材２２は、発砲樹脂からなる平板状の部材を蛇行した帯状に裁断して形成されている。この場合、虫喰い模様形成用部材２２の幅は一定であってもよいが、虫喰い模様形成用部材２２の幅を場所によって異ならせることによって、より自然な虫喰い模様を形成することが可能となる。また、虫喰い模様形成用部材２２には、その裏面及び表面に粘着材２３が塗布されており、裏面及び表面にはさらに粘着防止用の離型紙２４が貼られている。また、虫喰い模様形成用部材２２は、幅が２〜１５ｍｍ、厚みが２．０〜３．０ｍｍ、長さが１００〜１０００ｍｍに形成されている。尚、虫喰い模様形成用部材２２の長さは、吹き付け材を建築物の外壁等に吹き付ける際の目地割りの間隔に応じて適宜変更されるものであり、目地割りの間隔が経６０ｃｍ、横９０ｃｍの場合には、長さが６００ｍｍの虫喰い模様形成用部材２２を２〜４本横方向に用いるのが好ましい。
【００２７】
図４において、１はスプレーガンであり、スプレーガン１には吹き付け材供給装置２からホッパー３で調合された吹き付け材が導管７を介して圧送される。吹き付け材は、エアーコンプレッサー（図示せず）を用いて発生させた圧縮空気によって吹き付けられ、建築物の外壁等に塗装される。
【００２８】
スプレーガン１は、エアーノズル（図示せず）の後退又は前進によって塗料ノズル１１が開閉するように構成されている（ニードル弁方式）。すなわち、ピストン（図示せず）には二重構造のエアーノズルが取り付けられており、切換弁４を切り換えることによってピストンが後退又は前進し、圧縮空気及び吹き付け材が噴射又は遮断される。尚、吹き付け材の噴射は、適宜のサイクルで間欠的に行なわれる。
【００２９】
まず、図１（ａ）に示すように、建築物の外壁等２０の上に、金ゴテを用いて樹脂モルタルを約１ｍｍの厚みで塗布した。次いで、樹脂モルタルの上に、エアースプレーを用いてシーラーを吹き付けた。以上により、建築物の外壁等２０の上にプライマー層２１が形成された。
【００３０】
次に、図１（ｂ）に示すように、プライマー層２１の上に、黒色に調合された吹き付け材を用いて下吹きを行った。すなわち、フロースイッチ（図示せず）によって切換弁４を作動させて、流路１２に圧縮空気を流し、スプレーガン１内のピストンを図４の右方向に後退させ、ピストンに取り付けられたエアーノズルを連動して後退させる。これにより、塗料ノズル１１が開口する。塗料ノズル１１が開口すると同時に、流路１２を流れていた圧縮空気が流路１５を流れ、この圧縮空気が遮断弁５の作動部に供給されて遮断弁５が開く。そして、圧縮空気供給路６とエアーノズルへの圧縮空気供給路１４とが導通し、圧縮空気が圧縮空気供給路１４からエアーノズルを経て塗料ノズル１１から噴出する。このとき、塗料ノズル１１は開口しているので、吹き付け材が塗料ノズル１１へ供給され、この吹き付け材がエアーノズルから供給される圧縮空気によって塗料ノズル１１から噴射される。この場合、スプレーガン１としては、塗料ノズル１１の口径が４〜９ｍｍ、吹き圧が２〜４ｋｇ／ｃｍ2 に設定されたもの（リシンガン）を使用した。また、吹き付け材としては、上記のようにして調合されたもの２３ｋｇにさらに水１ｋｇを加えて希釈したものを用いた。これにより、プライマー層２１の上に、黒色に調合された吹き付け材が広いスペースで満遍なく吹き付けられ、下吹き層２５が形成された。ここで、吹き付け材の吹き付け量は０．５〜１．０ｋｇ／ｍ2 、下吹き層２５の厚みは１．０〜１．５ｍｍである。
【００３１】
次に、図１（ｃ）に示すように、下吹き層２５が乾燥した後、当該下吹き層２５の上に虫喰い模様形成用部材２２を貼り付けた。下吹き層２５の上に虫喰い模様形成用部材２２を貼り付けるに際しては、虫喰い模様形成用部材２２の裏面側の離型紙２４が剥がされる。尚、虫喰い模様形成用部材２２を下吹き層２５の上に貼り付ける場合のパターンとしては、種々のものが考えられる。図５に、虫喰い模様形成用部材２２の貼り付けパターンの例を示す。図５に示すような１０種類以上のパターンが考えられるが、２〜３種類のパターンを繰り返して用いるのが、最も天然に近い大理石風の建築物用壁装材を得ることができて望ましい。
【００３２】
次に、図１（ｄ）に示すように、下吹き層２５が完全に乾燥した後、下吹き層２５の上に、下吹き層２５よりも淡い色（ベージュ色）に調合された吹き付け材を用いて一回目の上吹きを行った。この場合、スプレーガン１としては、塗料ノズル１１の口径が１０〜１８ｍｍ、吹き圧が２〜４ｋｇ／ｃｍ2 に設定されたもの（スタッコガン）を使用した。また、吹き付け材としては、上記のようにして調合された吹き付け材を希釈せずにそのまま用いた。これにより、下吹き層２５の上に、ベージュ色に調合された吹き付け材が大きな玉状（相当径：３〜１０ｍｍ）でランダムに吹き付けられた。ここで、吹き付け材の吹き付け量は３〜１２ｋｇ／ｍ2 である。以上により、下吹き層２５の上に厚さ２〜８ｍｍの第１の上吹き層２６ａが形成された。尚、第１の上吹き層２６ａは大きな玉状でランダムに吹き付けられるので、第１の上吹き層２６ａの所々に下吹き層２５が露出した箇所２７を存在させることができる。
【００３３】
次に、図１（ｅ）に示すように、第１の上吹き層２６ａを形成した後すぐに、虫喰い模様形成用部材２２の表面側の離型紙２４を剥がし、虫喰い模様形成用部材２２を除去した。これにより、虫喰い模様形成用部材２２とほぼ同形の穴３１が形成された。
【００３４】
次に、図２（ｆ）に示すように、虫喰い模様形成用部材２２を除去した後すぐに、第１の上吹き層２６ａの上に、ベージュ色に調合された吹き付け材を用いて二回目の上吹きを行った。この場合、スプレーガン１としては、下吹き層２５を形成する際に使用したものと同様のもの、すなわち、塗料ノズル１１の口径が４〜９ｍｍ、吹き圧が２〜４ｋｇ／ｃｍ2 に設定されたもの（リシンガン）を使用した。また、吹き付け材としても、下吹き層２５を形成する際に用いたものと同様のもの、すなわち、上記のようにして調合されたもの２３ｋｇにさらに水１ｋｇを加えて希釈したものを用いた。これにより、第１の上吹き層２６ａの上に、ベージュ色に調合された吹き付け材が広いスペースで満遍なく吹き付けられ、第２の上吹き層２６ｂが形成された。尚、この場合、虫喰い模様形成用部材２２を除去した後に形成される穴３１の中にも、第２の上吹き層２６ｂの材料である吹き付け材が吹き付けられた状態となる。ここで、吹き付け材の吹き付け量は、第１の上吹き層２６ａが２．７〜３．６ｋｇ／ｍ2 、第２の上吹き層２６ｂが１．５〜１．９ｋｇ／ｍ2 である。以下、第１の上吹き層２６ａと第２の上吹き層２６ｂを、単に『上吹き層２６』ともいう。
【００３５】
以上のようにして上吹き層２６を二度吹きすることにより、天然の大理石の表面に見られる細かいあや（肌理）を醸し出すことができる。
【００３６】
次に、図２（ｇ）、図６に示すように、第２の上吹き層２６ｂを形成した後すぐに、ステンレス製の金ゴテを用いて、上吹き層２６（第１の上吹き層２６ａと第２の上吹き層２６ｂ）を形成する吹き付け材を、虫喰い模様形成用部材２２を除去した後に形成される穴３１の延びる方向にほぼ沿って移動させる（図６矢印Ｋ）。これにより、上吹き層２６の上面全体が８０％程度の仕上がりで均されるように移動させることで、穴３１の周りの吹き付け材が穴３１の延びる方向にほぼ沿って引き延ばされ、大理石特有の虫喰い模様（虫喰い穴）２９ａが形成される。この場合、穴３１が蛇行した状態にあるので、穴３１の周りの吹き付け材が穴３１の延びる方向に沿って引き延ばされる際に、上吹き層２６を形成する吹き付け材の一部が適当に穴３１の中に落ち込むと共に、穴３１の周縁部の一部が削り取られる。このため、虫喰い模様（虫喰い穴）の立体的な陰影感を容易に実現することができる。また、上記したように、第１の上吹き層２６ａは大きな玉状でランダムに吹き付けられ、第１の上吹き層２６ａの所々に下吹き層２５が露出した箇所２７を存在させることができるので、これによっても小さい虫食い模様（虫喰い穴）２９ｂを形成することができる。すなわち、虫喰い模様形成用部材２２を用いることによって大きな虫食い模様（虫喰い穴）２９ａを形成することができ、また、大きな玉状でランダムに吹き付けられた第１の上吹き層２６ａによって上記『大きな虫食い模様（虫喰い穴）２９ａ』の周りに『小さい虫食い模様（虫喰い穴）２９ｂ』を点在させることができるので、天然の大理石に酷似した建築物用壁装材を得ることが可能となる。尚、上吹き層２６を形成する吹き付け材を、虫喰い模様形成用部材２２を除去した後に形成される穴３１の延びる方向と直交する方向に沿って移動させた場合には、穴３１の周りの吹き付け材のほぼ全てが穴３１の中に落ち込み、穴３１を埋め尽くしてしまうので、天然の大理石に不可欠の虫喰い模様（虫喰い穴）自体を形成することが困難となる。
【００３７】
次に、図２（ｈ）に示すように、上吹き層２６の上面を均した後すぐに、第２の上吹き層２６ｂの上に、上吹き層２６よりも淡い異なる二色、又は濃い異なる二色、又は淡い色一色と濃い色一色の吹き付け材（以下『吹き付け材』という）３２、３３を別々のノズルから同時に吹き付けた。この場合、スプレーガン１としては、塗料ノズル１１の口径が７〜９ｍｍ、吹き圧が２〜４ｋｇ／ｃｍ2 に設定され、ホッパー３、塗料ノズル１１等が対になったもの（二頭ガン）を使用した。また、吹き付け材としては、上記のようにしてそれぞれ調合された吹き付け材を希釈せずにそのまま用いた。これにより、第２の上吹き層２６ｂの上に、二色の組み合わせの吹き付け材３２、３３が玉状に吹き付けられた。ここで、吹き付けられる吹き付け材の吹き付け量は、二色合わせて５０ｇ／ｍ2 程度である。尚、図２においては、二色のうち淡い色を白色で、濃い色を黒色で吹き付け材３２、３３として示している。
【００３８】
次に、図２（ｉ）に示すように、二色の吹き付け材３２、３３を用いて吹き付けを行った後すぐに、その上から水を霧吹きし、ステンレス製の金ゴテを用いて第２の上吹き層２６ｂの上面を一方方向にしごいた。これにより、第２の上吹き層２６ｂの上に玉状に吹き付けられた濃淡二色の吹き付け材３２、３３が筋状に引き延ばされた状態となり、第２の上吹き層２６ｂの表面に濃淡二色の筋状の模様が形成された。その結果、天然の大理石により近い建築物用壁装材を実現することができた。
【００３９】
次に、まず、ディスクサンダーを用いて、第２の上吹き層２６ｂの上面を軽く研磨し、次いで、オービタルサンダーを用いて、第２の上吹き層２６ｂの上面をほぼ完全に研磨して、鏡面に近い状態に仕上げた。これにより、上吹き層２６の平面形状部分のエッジが鋭利（シャープ）な状態となった。その結果、上吹き層２６の平面形状部分と虫喰い模様（凹部）２９部分との境目が明瞭となり、塗装した建築物を遠方から見た場合でも、虫喰い模様２９をはっきりと識別することができるようになった。また、より実物に近い虫喰い模様の感じを醸し出すことができるようになった。さらに、この場合、下吹き層２５として黒色の吹き付け材が用いられ、上吹き層２６として下吹き層２５よりも淡い色（ベージュ色）の吹き付け材が用いられているので、虫喰い模様をさらに鮮明に識別させることができる。
【００４０】
最後に、研磨カスを除去した後、アクリル−シリコン系塗料を用いて、全体にトップコートを２回施した。このようにトップコートを施すことにより、吹き付け面の耐久性及び耐候性を向上させることができる。以上の工程により、大理石特有の虫喰い模様を有する建築物用壁装材が得られた。得られた建築物用壁装材の厚みは２．０〜５．０ｍｍであった。
【００４１】
以上のようにして塗装した建築物の外壁等の外観の一部を図７（ａ）に示し、図７（ａ）のＩＩ−ＩＩ断面を図７（ｂ）に示す。
【００４２】
尚、本実施の形態においては、吹き付け材として上記のように調合されたものを用いているが、必ずしもこれに限定されるものではなく、例えば、安価な砂壁吹き付け仕上げ材を用いて吹き付け塗装しても同様の効果が得られる。
【００４３】
【発明の効果】
以上説明したように、本発明によれば、虫喰い模様形成用部材を除去した後に形成される穴の周りの吹き付け材が前記穴の延びる方向にほぼ沿って引き延ばされ、大理石特有の虫喰い模様（虫喰い穴）を形成することができる。特に、虫喰い模様形成用部材を蛇行した帯状に形成すれば、虫喰い模様形成用部材を除去した後に形成される穴の周りの吹き付け材が前記穴の延びる方向に沿って引き延ばされる際に、一部の吹き付け材が前記穴の中に落ち込むと共に、前記穴の周縁の一部が削り取られる。このため、虫喰い模様（虫喰い穴）の立体的な陰影感を容易に実現することができる。
【図面の簡単な説明】
【図１】本発明に係る建築物の吹き付け塗装方法の一実施の形態を示す工程図
【図２】本発明に係る建築物の吹き付け塗装方法の一実施の形態を示す工程図
【図３】（ａ）は大理石特有の『虫喰い模様（虫喰い穴）』の立体的な陰影感を実現するために本塗装方法で使用される虫喰い模様形成用部材を示す平面図、（ｂ）はそのＩ−Ｉ断面図
【図４】本発明に係る建築物の吹き付け塗装方法の一実施の形態に使用する装置を示す概略構成図
【図５】本発明に係る建築物の吹き付け塗装方法の一実施の形態に使用する虫喰い模様形成用部材の貼り付けパターンを示す図
【図６】本発明に係る建築物の吹き付け塗装方法の一実施の形態における、虫喰い模様を形成する際の金ゴテの移動方向を示す図
【図７】（ａ）は本発明に係る建築物の吹き付け塗装方法を用いて塗装された建築物の外壁等の外観の一部を示す平面図、（ｂ）はそのＩＩ−ＩＩ断面図
【図８】従来技術における建築物の吹き付け塗装方法を示す概略工程図である。
【符号の説明】
１  スプレーガン
２  吹き付け材供給装置
３  ホッパー
４  切換弁
５  遮断弁
６  圧縮空気供給路
７  導管
１１  塗料ノズル
１２、１５  流路
１４  圧縮空気供給路
２０  建築物の外壁等
２１  プライマー層
２２  虫喰い模様形成用部材
２３  粘着材
２４  離型紙
２５  下吹き層
２６  上吹き層
２７  下吹き層が露出した箇所
２９  虫喰い模様
【図１】
0003935772.tif 000003
【図２】
0003935772.tif 000004
【図３】
0003935772.tif 000005
【図４】
0003935772.tif 000006
【図５】
0003935772.tif 000007
【図６】
0003935772.tif 000008
【図７】
0003935772.tif 000009
【図８】
0003935772.tif 000010